НАНЕСЕННОЕ ЭЛЕКТРОДУГОВЫМ НАПЫЛЕНИЕМ ПОКРЫТИЕ Al-Cr-O, СОДЕРЖАЩЕЕ Si, ИМЕЮЩЕЕ УЛУЧШЕННУЮ КРОЮЩУЮ СПОСОБНОСТЬ

1. Способ получения оксидного покрытия методом физического осаждения из паровой фазы (PVD) с по меньшей мере одним слоем, состоящим по существу из Al, Cr, Si и O, причем способ включает по меньшей мере следующие этапы:
a) подготовку камеры нанесения покрытий методом PVD,
b) введение в такую камеру нанесения покрытий методом PVD основ, содержащих по меньшей мере одну поверхность, подлежащую покрытию,
c) осуществление процесса нанесения реакционного PVD-покрытия, причем технологический газ содержит химически активный газ, реагирующий с ионами металлов, полученными из одной или более мишеней, для осаждения по меньшей мере одного слоя, состоящего по существу из Al, Cr, Si и O, на поверхность основы,
1-x-y
x
y
отличающийся тем, что указанная одна или более мишеней, используемых для осуществления процесса реакционного PVD-покрытия на этапе c), имеет элементный состав (в атомных процентах), представленный формулой AlCrSi, где 0,05≤y≤0,10 и 0,20≤x≤0,25, и химически активный газ является кислородом, тем самым получая покрытие с по меньшей мере одним слоем, состоящим по существу из Al, Cr, Si и O, причем, если не учитывать кислород, в этом, по меньшей мере одном слое концентрация кремния меньше, чем концентрация кремния в указанной одной или более мишенях.
2. Способ по п. 1, отличающийся тем, что процесс PVD-покрытия является процессом электродугового испарения.
3. Способ по п. 2, отличающийся тем, что технологический газ содержит по существу только кислород.
4. Способ по меньшей мере по одному из пп. 1-3, отличающийся тем, что x=0,05 и y=0,25.
5. Способ по меньшей мере по одному из пп. 1-3, отличающийся тем, что если не учитывать кислород, в указанном по меньшей мере одном слое концентрация кремния меньше или равна половине концентрации кремния в указанной одной или более мишенях.
6. Кроющая система, полученная способом по меньшей мере по одному из пп. 1-5.
7. Основа, покрытая кроющей системой по п. 6.
8. Кроющая система по п. 6, применяемая для улучшения коррозионной стойкости.
9. Кроющая система по п. 6, применяемая в качестве барьера от окисления.
10. Кроющая система по п. 6, применяемая в качестве химического барьера.
11. Кроющая система по п. 6, применяемая в качестве приработочного слоя в трибологических приложениях, осуществляемых при высоких температурах.
12. Кроющая система по п. 6, применяемая для получения топливных элементов.
13. Кроющая система по п. 6, применяемая в качестве твердой смазки для трибологических приложений, осуществляемых при температурах выше 200°C.
14. Основа, покрытая кроющей системой по меньшей мере по одному из пп. 8-13.